ТРУБЫ, ИЗГОТОВЛЕННЫЕ ИЗ ПОЛИЭТИЛЕНОВОГО СОПОЛИМЕРА С МЕДЛЕННЫМ РОСТОМ ТРЕЩИН

1. Труба, состоящая из:
полиэтиленовой композиции, которая содержит:
- основную смолу, содержащую:
- первый этиленовый гомо- или сополимер (А); и
- второй этиленовый сополимер (В);
и указанная полиэтиленовая композиция дополнительно содержит:
- стабилизатор фенольного типа (С); и
- стабилизатор фенольного типа (D);
где стабилизаторы (С) и (D) отличаются,
причем компоненты (С) и (D) отличаются тем, что компонент (С) содержит по меньшей мере одну сложноэфирную группу, и компонент (D) не содержит какую-либо сложноэфирную группу.
2. Труба по п.1, дополнительно отличающаяся тем, что компонент (D) представляет собой стабилизатор фенольного типа следующей формулы (I):
,
1
3
5
1
3
5
где X, X и X независимо выбраны из водорода и гидроксильных групп, при условии, что по меньшей мере один из X, X и/или X представляет собой гидроксильную группу;
и
2
4
6
R, R и/или R независимо выбраны из замещенных или незамещенных углеводородных групп, и могут содержать гидроксильные группы.
3. Труба по п.2, дополнительно отличающаяся тем, что компонент (D) представляет собой стабилизатор фенольного типа следующей формулы (II):
,
1
3
5
1
3
5
где X, X и X независимо выбраны из водорода и гидроксильных групп, при условии, что по меньшей мере один из X, X и/или X представляет собой гидроксильную группу;
n представляет собой целое число, выбранное из 1, 2, 3, 4, 5 и 6;
7
8
1
20
R и R независимо выбраны из замещенных или незамещенных C-C-углеводородных групп; и
1
40
Y представляет собой замещенную или незамещенную C-C-углеводородную группу.
4. Труба по любому из пп.1-3, дополнительно отличающаяся тем, что количество компонента (D) составляет по меньшей мере 0,080 мас.% от массы полиэтиленовой композиции.
5. Труба по п.1, дополнительно отличающаяся тем, что количество компонента (С) составляет не больше чем 0,10 мас.% от массы полиэтиленовой композиции.
6. Труба по п.1, дополнительно отличающаяся тем, что общее содержание сомономеров компонентов (А) и (В) составляет от 0,05 до 4,0 моль % от общего количества компонентов (А) и (В).
7. Труба по п.1, дополнительно отличающаяся тем, что полиэтиленовая композиция дополнительно содержит
- дополнительный стабилизатор (Е), выбранный из:
- содержащего фосфор стабилизатора (Е1);
- содержащих серу стабилизаторов (Е2);
- содержащих азот стабилизаторов (Е3); и/или
- их смесей.
8. Труба по п.1, дополнительно отличающаяся тем, что указанная полиэтиленовая композиция дополнительно содержит углеродную сажу в количестве от 0,1 до 10 мас.% от массы полиэтиленовой композиции.
21/5
9. Труба по п.1, дополнительно отличающаяся тем, что полиэтиленовая композиция имеет FRR (отношение скоростей течения) от 10 до 80.
2
10. Труба по п.1, дополнительно отличающаяся тем, что полиэтиленовая композиция имеет ударную прочность при 0°C по меньшей мере 10,0 кДж/м в испытании с надрезом по Шарпи в соответствии с ISO 179-1/1 еА:2000.
11. Труба по п.1, дополнительно отличающаяся тем, что труба имеет стабильность в испытании всего разреза на ползучесть, измеренную в соответствии с ISO 16770:2004, по меньшей мере 3000 ч.
12. Труба по п.1, дополнительно отличающаяся тем, что труба имеет стабильность в испытании с надрезом, измеренную в соответствии с ISO 13479:1997 на 110 мм трубах с SDR 11 (стандартным отношением диаметров) при температуре 80°C и давлении 8,0 бар (800000 Па), по меньшей мере 2000 ч.
13. Труба по п.1, дополнительно отличающаяся тем, что труба имеет стабильность в тесте PENT (пенсильванское испытание с надрезом), измеренную в соответствии с ASTM F 1473, по меньшей мере 3000 ч.
14. Применение
- стабилизатора фенольного типа (С); и
- стабилизатора фенольного типа (D);
где стабилизаторы (С) и (D) отличаются, причем компоненты (С) и (D) отличаются тем, что компонент (С) содержит по меньшей мере одну сложноэфирную группу, а компонент (D) не содержит какую-либо сложноэфирную группу,
и, возможно,
- дополнительного стабилизатора (Е), выбранного из:
- содержащего фосфор стабилизатора (Е1);
- содержащих серу стабилизаторов (Е2);
- содержащих азот стабилизаторов (Е3); и/или
- их смесей;
для увеличения сопротивления труб медленному росту трещин.